본 발명 의 방법 은 적어도 하나 의 함침 된 연속 유리 다중 필라멘트 가닥 을 제조 하 기 위해 상기 적어도 하나 의 가닥 에 0 . 5 내지 20 질량 % 의 함침제 를 적용 하 는 후속 단계 를 포함 하 며 , 상기 함침제 는 비휘발성 이 고 , 함침제 의 융점 은 열가소성 매트릭스 의 융점 보다 적어도 약 20 ℃ 이하 이 며 , 점도 는 적용 온도 에서 2 . 5 내지 100 cS 범위 이 고 , 강화 될 열가소성 중합체 와 융 화성 이 다 .